РАДИАЦИОННО-ОТВЕРЖДАЕМАЯ КРАСКА ДЛЯ ГЛУБОКОЙ ПЕЧАТИ

1. Радиационно-отверждаемая краска для глубокой печати, содержащая связующее вещество и по меньшей мере один фотоинициатор для инициирования полимеризации связующего вещества под воздействием электромагнитного излучения или электронно-лучевого излучения, причем связующее вещество содержит:
a) по меньшей мере одну модифицированную канифоль, имеющую кислотное число, составляющее по меньшей мере 50 мг KOH/г, причем модифицированная канифоль может быть получена реакцией смеси, содержащей канифоль, с по меньшей мере одной мононенасыщенной дикарбоновой кислотой и/или ангидридом дикарбоновой кислоты и/или сложным полуэфиром дикарбоновой кислоты, выбранными из группы, состоящей из малеиновой кислоты, ангидрида малеиновой кислоты, фумаровой кислоты, ангидрида фумаровой кислоты, сложных полуэфиры вышеупомянутых кислот и произвольных комбинаций двух или более вышеупомянутых веществ и необязательно многоатомный спирт,
b) по меньшей мере один трифункциональный или содержащий более трех функциональных групп алифатический уретанакрилатный олигомер, имеющий средневесовую молекулярную массу от 800 до 5000 г/моль, и
c) по меньшей мере один акрилат сложного полиэфира, который имеет растворимость, составляющую не более 60 г/л в очищающем растворе, содержащем 0,8 мас.% гидроксида натрия, 0,7 мас.% сульфатного касторового масла со степенью сульфатизации 75% и остальное до 100 мас.% дистиллированной воды.
2. Радиационно-отверждаемая краска для глубокой печати по п. 1, в которой по меньшей мере один акрилат сложного полиэфира имеет растворимость в очищающем растворе, составляющую не более 60 г/л, предпочтительно не более 10 г/л, предпочтительнее не более 5 г/л, еще предпочтительнее не более 1 г/л, еще предпочтительнее не более 0,2 г/л, еще предпочтительнее не более 0,05 г/л и наиболее предпочтительно не более 0,001 г/л.
3. Радиационно-отверждаемая краска для глубокой печати по п. 1 или 2, в которой содержание по меньшей мере одного акрилата сложного полиэфира, в пересчете на содержание твердого вещества, если использован разбавленный акрилат сложного полиэфира, составляет от 5 до 30 мас.%, предпочтительно от 5 до 25 мас.%, предпочтительнее от 5 до 20 мас.% и наиболее предпочтительно от 10 до 17,5 мас.% в расчете на 100 мас.% радиационно-отверждаемой краски для глубокой печати.
4. Радиационно-отверждаемая краска для глубокой печати по любому из предшествующих пунктов, в которой по меньшей мере один акрилат сложного полиэфира имеет гидроксильное число, составляющее от 10 до 150 мг KOH/г.
5. Радиационно-отверждаемая краска для глубокой печати по любому из предшествующих пунктов, в которой по меньшей мере одна модифицированная канифоль имеет кислотное число, составляющее по меньшей мере 60 мг KOH/г, предпочтительно по меньшей мере 70 мг KOH/г, предпочтительнее по меньшей мере 80 мг KOH/г и наиболее предпочтительно по меньшей мере 85 мг KOH/г.
6. Радиационно-отверждаемая краска для глубокой печати по любому из предшествующих пунктов, в которой по меньшей мере одна модифицированная канифоль имеет кислотное число, составляющее не более чем 300 мг KOH/г, предпочтительно не более чем 200 мг KOH/г, предпочтительнее не более чем 150 мг KOH/г и наиболее предпочтительно не более чем 100 мг KOH/г.
7. Радиационно-отверждаемая краска для глубокой печати по любому из предшествующих пунктов, в которой содержание по меньшей мере одной модифицированной канифоли составляет от 5 до 30 мас.%, предпочтительно от 5 до 25 мас.% и наиболее предпочтительно от 5 до 20 мас.% в расчете на 100 мас.% радиационно-отверждаемой краски для глубокой печати.
8. Радиационно-отверждаемая краска для глубокой печати по любому из предшествующих пунктов, в которой по меньшей мере одна модифицированная канифоль может быть получена реакцией смеси, содержащей i) канифоль, ii) по меньшей мере одну мононенасыщенную дикарбоновую кислоту и/или ангидрид дикарбоновой кислоты, выбранные из группы, состоящей из малеиновой кислоты, ангидрида малеиновой кислоты, фумаровой кислоты, ангидрида фумаровой кислоты, сложных полуэфиров вышеупомянутых кислот и произвольных комбинаций двух или более вышеупомянутых веществ, iii) по меньшей мере один дифункциональный или содержащий более двух функциональных групп спирт, причем по меньшей мере один дифункциональный или содержащий более двух функциональных групп спирт предпочтительно выбран из группы, состоящей из этиленгликоля, пропиленгликоля, бутиленгликоля, пентиленгликоля, гексиленгликоля, глицерина, триметилолпропана, дитриметилолпропана, пентаэритрита, дипентаэритрита и произвольные комбинации двух или более вышеупомянутых веществ и iv) необязательно по меньшей мере одно фенольное соединение.
9. Радиационно-отверждаемая краска для глубокой печати по п. 8, в которой по меньшей мере одна модифицированная канифоль может быть получена реакцией смеси, содержащей:
от 30 до 60 мас.%, предпочтительно от 35 до 55 мас.% и более предпочтительно от 40 до 50 мас.% компонента i),
от 20 до 50 мас.%, предпочтительно от 25 до 45 мас.% и более предпочтительно от 25 до 40 мас.% компонента ii),
от 10 до 50 мас.%, предпочтительно от 15 до 40 мас.% и более предпочтительно 20 до 30 мас.% компонента iii) и необязательно
от 1 до 30 мас.%, предпочтительно от 5 до 25 мас.% и более предпочтительно от 5 до 20 мас.% компонента iv).
10. Радиационно-отверждаемая краска для глубокой печати по любому из предшествующих пунктов, в которой по меньшей мере одна модифицированная канифоль имеет средневесовую молекулярную массу, составляющую от 100 до 10000 г/моль, предпочтительно от 400 до 5000 г/моль, более предпочтительно от 600 до 2000 г/моль и наиболее предпочтительно от 700 до 1000 г/моль.
11. Радиационно-отверждаемая краска для глубокой печати по любому из предшествующих пунктов, в которой по меньшей мере один трифункциональный или содержащий более трех функциональных групп алифатический уретанакрилатный олигомер имеет средневесовую молекулярную массу, составляющую от 1000 до 4000 г/моль, предпочтительно от 2000 до 3000 г/моль и более предпочтительно от 2250 до 2750 г/моль.
12. Радиационно-отверждаемая краска для глубокой печати по любому из предшествующих пунктов, причем радиационно-отверждаемая краска для глубокой печати дополнительно содержит до 50 мас.%, предпочтительно от 0,1 до 40мас.% и более предпочтительно от 1 до 35 мас.% по меньшей мере одного наполнителя, предпочтительно выбранного из группы, состоящей из мела, сульфата бария, диоксида кремния, каолина, силиката алюминия, сульфата магния и произвольных комбинаций двух или более вышеупомянутых веществ.
13. Радиационно-отверждаемая краска для глубокой печати по любому из предшествующих пунктов, причем радиационно-отверждаемая краска для глубокой печати дополнительно содержит от 2 до 12 мас.%, предпочтительно от 2 до 10 мас.% и более предпочтительно от 2 до 8 мас.% по меньшей мере одного фотоинициатора, предпочтительно выбранного из группы, состоящей из тиоксантонов, альфа-гидроксикетонов, фосфиноксидов, ацетофенонов, бензофенонов, альфа-аминокетонов и произвольных комбинаций двух или более вышеупомянутых веществ.
14. Радиационно-отверждаемая краска для глубокой печати по любому из предшествующих пунктов, причем радиационно-отверждаемая краска для глубокой печати дополнительно содержит от 5 до 30 мас.%, предпочтительно от 5 до 25 мас.% и более предпочтительно от 5 до 20 мас.% диакрилата простого полиэфиргликоля-200, диакрилата простого полиэфиргликоля-400, диакрилата простого полиэфиргликоля-600, диакрилата простого полиэфиргликоля-800, диакрилата простого полиэфиргликоля-1000, диакрилата полиэтиленгликоля (300) (PEG300), диакрилата триэтиленгликоля, диметакрилата триэтиленгликоля, диакрилата трипропиленгликоля (TPGDA), диакрилата дипропиленгликоля (DPGDA), диакрилата полипропиленгликоля (700) (PPG700DA), этоксилированного (6) пропоксилированного (12) диметакрилата ((12)PO(6)EODMA), триакрилата этоксилированного (3) триметилолпропана (TMP3EOTA), триакрилата этоксилированного (6) триметилолпропана (TMP6EOTA), триакрилата этоксилированного (15) триметилолпропана (TMP15EOTA), триакрилата этоксилированного (20) триметилолпропана (TMP20EOTA), тетраакрилата этоксилированного (5) пентаэритрита (PPTTA), диакрилата пропоксилированного (2) неопентилгликоля (NPG2PODA), диакрилата этоксилированного (3) бисфенола-A (BPA3EODA), диметакрилата этоксилированного (10) бисфенола A (BPA10EODMA) и/или диакрилата бутандиола (BDDA) Laromer, диакрилата гександиола (HDDA), глицерилпропокситриакрилата (GPTA) и диакрилата политетраметиленэфиргликоля (PTMEG).
15. Радиационно-отверждаемая краска для глубокой печати по любому из предшествующих пунктов, которая содержит:
от 1 до 30 мас.% по меньшей мере одной модифицированной канифоли,
от 1 до 20 мас.% по меньшей мере одного трифункционального или содержащий более трех функциональных групп алифатического уретанакрилатного олигомера,
от 5 до 30 мас.% по меньшей мере одного акрилата сложного полиэфира,
от 1 до 5 мас.% по меньшей мере одного стабилизирующего средства, предпочтительно выбранного из группы, состоящей из 4-метоксифенола, трет-бутилгидрохинона, моно-трет-бутилгидрохинона, бутилгидрокситолуола и произвольных комбинаций двух или более вышеупомянутых веществ,
от 0,1 до 5 мас.% по меньшей мере одного диспергирующего агента,
от 0,1 до 20 мас.% по меньшей мере одного пигмента,
от 0 до 50 мас.% по меньшей мере одного наполнителя, предпочтительно выбранного из группы, состоящей из мела, сульфата бария, диоксида кремния, каолина, силиката алюминия, сульфата магния и произвольных комбинаций двух или более вышеупомянутых веществ,
от 0 до 5 мас.% по меньшей мере одного воска, предпочтительно выбранного из группы, состоящей из полиэтиленового воска, политетрафторэтиленового воска, полиамидного воска и произвольных комбинаций двух или более вышеупомянутых веществ,
от 2 до 12 мас.% по меньшей мере одного фотоинициатора, предпочтительно выбранного из группы, состоящей из тиоксантонов, альфа-гидроксикетонов, фосфиноксидов, ацетофенонов, бензофенонов, альфа-аминокетонов и произвольных комбинаций двух или более вышеупомянутых веществ, и
от 5 до 30 мас.% диакрилата простого полиэфиргликоля-200, диакрилата простого полиэфиргликоля-400, диакрилата простого полиэфиргликоля-600, диакрилата простого полиэфиргликоля-800, диакрилата простого полиэфиргликоля-1000, диакрилата полиэтиленгликоля (300) (PEG300), диакрилата триэтиленгликоля, диметакрилата триэтиленгликоля, диакрилата трипропиленгликоля (TPGDA), диакрилата дипропиленгликоля (DPGDA), диакрилата полипропиленгликоля (700) (PPG700DA), этоксилированного (6) пропоксилированного (12) диметакрилата ((12)PO(6)EODMA), триакрилата этоксилированного (3) триметилолпропана (TMP3EOTA), триакрилата этоксилированного (6) триметилолпропана (TMP6EOTA), триакрилата этоксилированного (15) триметилолпропана (TMP15EOTA), триакрилата этоксилированного (20) триметилолпропана (TMP20EOTA), тетраакрилата этоксилированного (5) пентаэритрита (PPTTA), диакрилата пропоксилированного (2) неопентилгликоля (NPG2PODA), диакрилата этоксилированного (3) бисфенола-A (BPA3EODA), диметакрилата этоксилированного (10) бисфенола A (BPA10EODMA) и/или диакрилата бутандиола (BDDA) Laromer, диакрилата гександиола (HDDA), глицерилпропокситриакрилата (GPTA) и диакрилата политетраметиленэфиргликоля (PTMEG).